(57)【特許請求の範囲】
【請求項１】
管内に継手間隙が形成される継手部を含む管路の樹脂ライニング工法であって、
即硬化性且つ高粘度の樹脂材を管内面に向けて遠心分散させる樹脂分散手段を用い、前記樹脂分散手段を開放された前記管路の一端から他端に向けて設定速度で移動して、前記管路の内面に、前記継手間隙を埋めることなくその上を覆って連続性を維持する設定膜厚のライニング膜を形成し、
前記管路に分岐開口が存在する場合には、少なくとも前記樹脂分散手段が前記分岐開口上を通過する際に、前記分岐開口の外から前記管路内に向かう送風を行うことを特徴とする継手部を含む管路の樹脂ライニング工法。
【請求項２】
前記樹脂分散手段は、前記管路の長手方向に沿った回転軸の周りに回転駆動され、供給された前記樹脂材を管内面に向けて遠心分散させる回転ヘッドを備えることを特徴とする請求項１に記載された継手部を含む管路の樹脂ライニング工法。
【請求項３】
前記設定膜厚を３．５〜４ｍｍとし、前記樹脂分散手段の移動速度を２．５ｍ／ｍｉｎ以上に設定することを特徴とする請求項１又は２に記載された継手部を含む管路の樹脂ライニング工法。
【請求項４】
前記樹脂材は、硬化時には前記管路の亀裂折損に対して気密性を保つ伸びと強度を有する２液混合硬化型の樹脂であり、粘度，チクソ比，ゲルタイムを調整して、設定温度の温水循環ラインに沿って前記樹脂材を前記樹脂材分散手段に供給することを特徴とする請求項１〜３のいずれかに記載された継手部を含む管路の樹脂ライニング工法。
【請求項５】
前記樹脂分散手段の移動を前記回転ヘッドの回転方向を変えて同一方向に２回行うことを特徴とする請求項２に記載された継手部を含む管路の樹脂ライニング工法。
【発明の詳細な説明】
【技術分野】
【０００１】
本発明は、継手部を含む管路の樹脂ライニング工法に関し、特には、管路内に樹脂の厚膜ライニング層を形成することで、管路の亀裂折損時漏洩抑止と継手漏洩抑止を同時に達成することができる、継手部を含む管路の樹脂ライニング工法に関するものである。
【背景技術】
【０００２】
継手部を含む管路の更生修理目的としては、一つには、気密性が損なわれた継手部の漏洩を抑止すること（継手漏洩抑止）があり、これを達成するための更生修理工法としては、管外から継手部をゴム材等の気密部材で覆う工法、管内から継手部に樹脂液を注入して接合材（麻等）を湿潤させる工法等が知られている。
【０００３】
一方、既設の管路は地震等の外力付加によって亀裂・折損することが考えられるので、亀裂・折損時の漏洩抑止も重要な管路の更生修理目的である。これを達成するための更生修理工法としては、管路内に新たに流路を形成するための成型物を挿入する工法が有効であり、管路内に新たにポリエチレン管を挿入する工法や管路内面に反転しながらシールホースを接着させる反転シール工法等が知られている。
【０００４】
更には、管路の亀裂折損時漏洩阻止効果が得られる更生修理工法としては、硬化時の伸び及び強度に優れる即硬化性の樹脂を用い、この樹脂を霧状にして管内面の一端から他端に向けて噴霧することで、管内面に樹脂のライニング膜を形成する工法（樹脂ライニング工法）が知られている（下記特許文献１参照）。
【特許文献１】特開２００１−８７７０６号公報
【発明の開示】
【発明が解決しようとする課題】
【０００５】
地中に埋設されている管路には、継手部を介してねずみ鋳鉄管を接続した管路がかなりの総延長距離に亘って存在している。ねずみ鋳鉄管は腐食し難い反面、靱性に乏しく、地盤沈下の発生箇所等の特定条件下では、破断折損に至りやすいという特性を有している。したがって、このような継手部を介してねずみ鋳鉄管を接続した管路に対する更生修理としては、単に継手部に対して継手漏洩抑止のための工法を施すだけでは不十分であり、継手漏洩抑止が可能であり且つ亀裂折損時漏洩抑止の効果が高い更生修理工法が求められている。
【０００６】
この要求に対しては、前述したような、管路内にポリエチレン管を挿入する工法や管路内面に反転しながらシールホースを接着させる工法が有効である。これによると、管路内に形成される新たな流通路によって継手部の存在を排除することができ、この新たな流通路は管路の亀裂折損時にも気密性が保たれるので、十分な亀裂折損時漏洩抑止効果を得ることができる。
【０００７】
しかしながら、このように管路内に成型物を挿入して新たな流通路を形成する工法では、管路に分岐管が接続されている場合には、分岐管への流通経路を確保するために管内に挿入された成型物に対して新たに分岐開口を形成することが必要になる。地中に埋設された管路の場合には、管路の更生修理後、新たに分岐部を掘削して前述した分岐開口の形成を行わなければならないので、施工期間の長期化と施工費の高額化を招くことになる。
【０００８】
これに対して、硬化時の伸び及び強度に優れる即硬化性の樹脂を用い、この樹脂を霧状にして管内面の一端から他端に向けて噴霧して管内面にライニング膜を形成する樹脂ライニング工法を採用すると、前述したように亀裂折損時漏洩抑止効果が得られると共に、塗布する樹脂を霧状化することで分岐部の閉塞なしに施工を行うことが可能になる。
【０００９】
しかしながら、図１に示すように、継手部Ｃを介してねずみ鋳鉄管を接続した管路Ｐは、継手部Ｃの構造上、管内に間隙ｇ（以下、継手間隙という）が形成されており、また、分岐部Ｂを接続するための分岐開口ｂが形成されている。したがって、前述した樹脂ライニング工法によって、分岐開口ｂを閉塞しないように条件設定をすると、継手間隙ｇでライニング膜の連続性が途切れることになり、継手部を含む管路の更生修理に要求される継手漏洩抑止効果を得ることができない問題が生じる。
【００１０】
本発明は、このような事情に対処するものであり、継手部を含む管路に対する樹脂ライニング工法において、継手漏洩抑止効果を得ることができると共に、管路の亀裂折損時漏洩抑止効果を得ることができ、更には、管路に分岐開口が存在する場合にも、事後的な分岐開口形成を行うことなく施工が完了できることを目的とし、地下埋設管路としてかなりの総延長距離に亘って存在するねずみ鋳鉄管路に対して、効果的な更生修理工法を提供することを目的とする。
【課題を解決するための手段】
【００１１】
このような目的を達成するために、本発明は、管内に継手間隙が形成される継手部を含む管路の樹脂ライニング工法であって、即硬化性且つ高粘度の樹脂材を管内面に向けて遠心分散させる樹脂分散手段を用い、前記樹脂分散手段を開放された前記管路の一端から他端に向けて設定速度で移動して、前記管路の内面に前記継手間隙を埋めることなくその上を覆って連続性を維持する設定膜厚のライニング膜を形成し、前記管路に分岐開口が存在する場合には、少なくとも前記樹脂分散手段が前記分岐開口上を通過する際に、前記分岐開口の外から前記管路内に向かう送風を行うことを特徴とする。
【発明の効果】
【００１２】
本発明は、管路の内面に継手間隙を埋めることなくその上を覆って連続性を維持するライニング膜を形成するので、複雑な凹部形状を有する継手間隙を有する継手部に対しても、確実に継手漏洩抑止効果を得ることができる。また、即硬化性且つ高粘度の樹脂材を遠心分散させて設定膜厚のライニング膜を形成するので、適当な膜厚に設定することで管路の亀裂折損時漏洩抑止効果が得られる強度と延性を有するライニング膜を形成することができる。更には、遠心分散によって樹脂材を管内面に塗布するので、管路に分岐開口が存在する場合には、分岐開口の外から前記管路内に向かう送風を行うことで、分岐開口を閉塞しないで施工を完了することができる。
【００１３】
したがって、管路内に厚膜の樹脂ライニング膜を形成する一連の工程で、継手漏洩抑止効果と亀裂折損時漏洩抑止効果を同時に得ることができる更生修理を施すことが可能になり、しかも、管路に分岐部が存在する場合であっても、樹脂ライニング膜を形成する一連の工程中に分岐開口を塞ぐことがないので、事後的に分岐開口を形成する余分な工事が不要になり、施工期間の長期化や施工経費の高額化を避けることができる。
【発明を実施するための最良の形態】
【００１４】
図２は、本発明の実施形態に係る樹脂ライニング工法を施工するためのシステム構成及び施工状況を示す説明図である。施工対象の管路Ｐは前述したような継手間隙ｇが形成される継手部Ｃを含んでおり、また、施工区間Ｌ内に分岐部Ｂを含む場合があるものが対象となる。施工に際しては、特定した施工区間Ｌの管路の両端を開放させるように、立て坑Ａ１，Ａ２を形成し、一方の立て坑Ａ２から管路Ｐ内に樹脂分散手段１０を挿入する。樹脂分散手段１０には樹脂を遠心分散させるための回転ヘッド１１が備えられている。
【００１５】
樹脂分散手段１０にはホース材２０の先端が接続される。ホース材２０は樹脂分散手段１０を牽引する牽引索を兼ねるものであるが、内部には、少なくとも樹脂を供給するための樹脂供給管２１（２１Ａ，２１Ｂ）と回転ヘッド１１を駆動するための駆動ライン（回転ヘッド１１をエアポンプで駆動する場合は圧力供給管）２２、更には樹脂温度を一定に保つための温水循環ライン２３が収納されている。このホース材２０には、ホース材牽引手段２９が取り付けられている。ホース材２０は、立て坑Ａ１側から挿入され、立て坑Ａ２側でその先端に樹脂分散手段１０が接続される。
【００１６】
図３は、ホース材２０の断面図である。樹脂供給管２１（２１Ａ，２１Ｂ）と先端側で連通して循環路を形成している温水循環ライン２３がそれぞれ一対の管を形成しており、それに対して駆動ライン２２が加えられ、更に配管のバランスを調整するためのダミーライン２４が加えられて、鋼線ワイヤ２５（３本）と共に樹脂糸２６でブレード結束が施され、その外層に発泡層２７が形成され、更にその外層に被覆層が形成されている。このように樹脂供給管２１を設定温度の温水が流れる温水循環ライン２３に沿って配置することで、樹脂材を樹脂材分散手段１０に供給するときの樹脂材の温度を一定に保つようにしている。
【００１７】
ホース材２０の基端側には、図２に示すように、樹脂供給管２１（２１Ａ，２１Ｂ）に樹脂を圧入して樹脂を供給する樹脂供給手段３０、樹脂供給手段３０の吸引口３１Ａ，３１Ｂが挿通させる樹脂タンク３２Ａ，３２Ｂ、駆動ライン２２に駆動エネルギーを供給する駆動源（例えば、コンプレッサ）４０、温水循環ライン２３に設定温度の温水を循環させるための温水タンク４１及びポンプ４２が配備されている。図においては、２液混合硬化型の樹脂を用いる場合の例を示しており、樹脂タンク３２Ａ，３２Ｂ、吸引口３１Ａ，３１Ｂ、樹脂供給管２１Ａ，２１Ｂがそれぞれ一対配備されている。また、これらの装備は、作業車Ｄの荷台にまとめて配備することができる。
【００１８】
また、管路Ｐの分岐部Ｂに接続される分岐管Ｂ１は、例えば地上部において端部が開放され、その開放端に送風機５０が接続されている。送風機５０は、分岐管Ｂ１を介して、管路Ｐの分岐開口の外から管路Ｐ内に向かう送風を行うためのものである。
【００１９】
本発明の実施形態に係る樹脂ライニング工法によると、例えば、前述したようなシステムを用い、即硬化性且つ高粘度の樹脂材を管路Ｐの長手方向に沿った回転軸の周りに回転駆動される回転ヘッド１１に供給して、これを管内面に向けて遠心分散させながら、回転ヘッド１１を備える樹脂分散手段１０を管路Ｐの一端から他端に向けて設定速度で移動させる。これによって、遠心分散された樹脂材が管内面に付着し、厚膜の樹脂ライニング膜を形成する。この際、管路Ｐに分岐部Ｂが存在する場合には、少なくとも樹脂分散手段１０が分岐開口上を通過する際に、前述した送風機５０を作動させて、分岐開口の外から管路Ｐ内に向かう送風を行う。これによって、分岐開口の開放を確保する。
【００２０】
図４は、このような樹脂ライニング工法によって形成されるライニング膜を示す説明図である。ライニング膜Ｒは、管路Ｐの内面に継手間隙ｇを埋めることなくその上を覆って連続性を維持するように形成される。すなわち、本発明の実施形態では、ライニング膜Ｒは、継手間隙ｇ内に樹脂が入り込むのではなく、継手間隙ｇ上を橋渡しするように形成されることになる。また、管路Ｐに分岐部Ｂが存在する場合には、分岐開口ｂを塞ぐことなく管内面にライニング膜Ｒを形成することができる。このようにライニング膜Ｒを形成することで、継手間隙ｇの気密状態や構造の如何に関わらず、継手部Ｃにおける気密性を確保することができ、また、分岐開口ｂを塞がないので、事後的に分岐開口を開放する別作業を行う手間を省くことができる。
【００２１】
そして、本発明の実施形態に係る樹脂ライニング工法によって形成されるライニング膜は、前述した態様を得るために必要な膜厚設定がなされている。膜厚は樹脂の単位時間当たりの供給量と樹脂分散手段１０の移動速度によって決定されるので、ライニング膜硬化時の強度と伸びから亀裂折損時の漏洩抑止効果が得られる膜厚を設定し、その膜厚を施工回数で除した値を１回当たりの設定膜厚にする。そして、後述するように継手間隙ｇを埋めることなくその上を覆うのに必要な樹脂分散手段１０の移動速度と設定膜厚から樹脂の単位時間当たりの供給量を決定する。設定膜厚は、５〜９ｍｍの継手間隙ｇに対して連続性を維持し、亀裂折損時の十分な強度と伸びを得るためには、３．５〜４ｍｍに設定することが必要である。
【００２２】
樹脂分散手段１０の移動速度（牽引速度）は継手間隙ｇに対して連続性を維持するライニング膜を形成する上で重要である。本発明の実施形態に係る樹脂ライニング工法では、回転ヘッド１１を用いた遠心分散によって樹脂膜を管内面に付着させる。したがって、遠心分散の作用によって樹脂は円周方向に一定の幅をもって噴霧させるが、樹脂分散手段１０が停止した状態では管路の軸方向の樹脂噴霧幅は発生しない。樹脂分散手段１０を管路の軸方向に移動させることで、分散される樹脂が管路の軸方向に一定の幅を持って噴霧されることになる。継手間隙ｇを埋めることなくその上を覆うようにライニング膜を形成するには、分散される樹脂が継手間隙ｇ以上の一定の幅を持って連続して付着することが好ましく、このためには、樹脂分散手段１０の移動速度をある程度速く設定することが必要になる。設定膜厚を３．５〜４ｍｍに設定した場合で、５〜９ｍｍの継手間隙ｇに対して連続性を維持したライニング膜を形成するには、樹脂分散手段１０の移動速度を２．５ｍ／ｍｉｎ以上に設定することが必要になる。すなわち、樹脂分散手段１０の移動速度を２．５ｍ／ｍｉｎ以上にして、設定膜厚３．５〜４ｍｍを実現するための単位時間当たりの樹脂供給量が設定されることになる。
【００２３】
本発明の実施形態に係る樹脂ライニング工法では、樹脂材は、硬化時には前記管路の亀裂折損に対して気密性を保つ伸びと強度を有するもので、即硬化性且つ高粘性の樹脂材を用いるが、ライニング膜の連続性及び膜厚の均一性を維持するためには、粘度，チクソ比，ゲルタイムを調整することが必要である。粘度は厚膜のライニング膜を形成して継手間隙ｇ上を覆う形態を形成するための評価指数として重要であり、８０００〜９０００ｍＰａ・ｓ程度に設定する。チクソ比は、樹脂材の流れ難さの指標であって、管内面に付着した樹脂が液だれして膜が不均一になるのを防ぐために５〜７に設定する。ゲルタイムは、２液混合硬化型の樹脂を混合させた後硬化し始めるまでのおおよその時間であって、１０〜３０秒程度に設定する。これらの指数は周辺温度によって異なるので、各指数が季節によらず一定となるように樹脂を加温し、常温より高い４０℃程度の温度で設定される。
【００２４】
そして、粘度，チクソ比，ゲルタイムは樹脂の温度によって変化するので、樹脂材が管内面に付着したときに所望の特性を示すようにするためには、樹脂材を樹脂分散手段１０に供給する際の温度を設定温度に保つことが必要になる。本発明の実施形態では、前述したように、設定温度の温水循環ラインに沿って樹脂材を樹脂材分散手段１０に供給することで、樹脂材の温度を一定に保ち設定された粘度，チクソ比，ゲルタイムを保ったままの樹脂材が管内面に付着するようにしている。
【００２５】
図５は、本発明の実施形態に係る樹脂ライニング工法に使用される樹脂分散手段１０の一形態を示す説明図である（同図（ａ）が側面部分断面図、同図（ｂ）が管路の軸方向からみた正面図）。樹脂分散手段１０は、本体１０Ａ、回転ヘッド１１、支持部１２を備えている。本体１０Ａ内には、回転ヘッド１１を回転駆動するためのエアモータ１３とスピンドル１４が備えられ、接続された駆動ライン２２からの圧力空気をエアモータに供給するための空気流路１０Ｂと回転ヘッド１１内の樹脂充填空間１１Ｒに樹脂材を供給するための樹脂流路１０Ｃが形成されている。支持部１２には、管内面に当接する車輪１２Ａとその車輪１２Ａを管内面に押し当てる付勢手段１２Ｂを備えている。支持部１２は、本体１０Ａの外周に少なくとも３箇所装備され、車輪１０Ａを管内面に当接した状態で回転ヘッド１１の中心が管路Ｐの中心に位置するように本体１０Ａを支持している。
【００２６】
図６は、回転ヘッド１１の構成例を示した説明図（同図（ａ）が外観側面図、同図（ｂ）がＸ−Ｘ断面図）である。回転ヘッド１１は、カップ状の中空構造を有するものであり、円錐台状の側面１１Ａと円柱状の端部１１Ｂに放射穴１１ｐが設けられている。また、上部１１Ｃの内部には回転ヘッド１１内での樹脂の拡散性を向上するための凹部１１ｓが形成されている。
【００２７】
図７及び図８は、本発明の実施形態における樹脂分散手段１０の機能を示す説明図である（図中の符号は図３と共通する）。樹脂分散手段１０を施工対象の管路Ｐの一端部に配備して、回転ヘッド１１を約１００００ｒｐｍ程度の回転速度で回転駆動しながら、回転ヘッド１１の内側に形成される樹脂充填空間１１Ｒに樹脂材を所定供給圧で供給し、樹脂分散手段１０を設定移動速度で管路Ｐの他端部に向けて牽引すると、回転ヘッド１１の放射穴１１ｐから樹脂Ｒ０が遠心力で管内面に向けて放射されて、管内面にライニング膜Ｒを形成する。この際、図７に示すように、樹脂Ｒ０は、樹脂分散手段１０を所定の移動速度で牽引移動させることで、管軸方向に所定幅ｓを有する状態になり、これが連続して樹脂間隙ｇを跨ぐようにブリッジを形成しながら順次管内面に付着することになる。本発明の実施形態では、５〜９ｍｍの継手間隙ｇを埋めることなくその上を覆うようにライニング膜Ｒを形成するために、移動速度を２．５ｍ／ｍｉｎ以上に設定しており、これによって、所定幅ｓで噴霧されて管内面に形成されたライニング膜Ｒは継手間隙ｇ上でだれることなく、連続した膜の形状を維持することが可能になる。
【００２８】
また、図８に示すようなプラグ部Ｐ１を有する管路Ｐのように管内面側に突出部が形成されている場合には、同図（ａ）に示すように、矢印で示した回転ヘッド１１の回転方向で一工程の作業を行っただけでは、ライニング膜Ｒ１には突出部の陰になる部分（図示のＡ部）に塗布欠陥が形成される場合がある。これを解消するために、このような突出部が形成されている場合には、同図（ｂ）に示すように、１層目の形成時の回転ヘッド１１の回転方向とは逆方向に回転ヘッド１１を回転させて、２層目のライニング膜Ｒ２を形成する。このように、樹脂分散手段１０の移動を回転ヘッド１１の回転方向を変えて同一方向に２回行うことで、プラグ部Ｐ１が存在する管路Ｐに対しても、連続性を維持する設定膜厚のライニング膜を形成することができる。
【００２９】
図９は、本発明の実施形態に係る樹脂ライニング工法をガス管路に対して施工するための施工手順を示した説明図である。まず、事前準備工程Ｓ１として、施工対象区間の両端に立て坑を形成し、続いて、管路を切断・開放した後、管内に窒素を封入してガスをパージする。そして、必要に応じて気密試験を行って管路の健全性を把握する。
【００３０】
次に、管路内のダスト及び錆等を除去することを目的として、管路内のクリーニングを行う（クリーニング工程：Ｓ２）。クリーニングには、スクレーパー，ワイヤーブラシ，スワッパー等のクリーニング治具を用い、クリーニング治具の先端側に牽引ワイヤを取り付け、後端側に次回通線用ロープを取り付けて、立て坑の一方側から他方側に向けてクリーニング治具を移動させる。
【００３１】
クリーニング工程Ｓ２の後、管内面と樹脂ライニング膜との接着力を高めるために、必要に応じて、有機溶剤を主成分としたプライマーを塗布する（プライマー塗布工程：Ｓ３）。プライマーはモップ等の塗布部材に含振させ、塗布部材を回転させながら管路の内の一方端から他方端に向けて移動させる。塗布部材の回転には牽引力を回転力に変換する回転移動手段を用いることができる。
【００３２】
その後、１回目のライニング工程Ｓ４を行い、１層目のライニング膜が硬化した後に２回目のライニング工程Ｓ５を行う。前述した設定膜厚は、各層のライニング膜毎に設定される膜厚であり、２回のライニング工程によってその約２倍の膜厚のライニング膜が最終的に形成されることになる。
【００３３】
図１０は、ライニング工程を実行するための作業説明図である。同図（ａ）に示すように、立て坑Ａ１側地上部にホース材牽引手段２９を配備し、立て坑Ａ２側地上部ウインチ（牽引手段）６０を配備する。１回目のライニング工程Ｓ４を実行するには、先ず、ウインチ６０から引き出した牽引ワイヤ６１の先端に牽引ブロック６２を装着して、この牽引ブロック６２を立て坑Ａ２側から管路Ｐ内に挿入し、周知の通線手段を採用して立て坑Ａ１側に移動させる。そして、牽引ブロック６２に前述したホース材２０の先端を接続してウインチ６０を作動させ、ホース材２０の先端を立て坑Ａ２側まで引き込む。
【００３４】
立て坑Ａ２側まで引き込まれたホース材２０の先端に回転ヘッド１１を備えた樹脂分散手段１０を接続し、同図（ｂ）に示すように、ホース材牽引手段２９を作動させて、ホース材２０を牽引して、回転ヘッド１１から樹脂材を遠心分散させながら、樹脂分散手段１０を立て坑Ａ２側から立て坑Ａ１側に向かって移動させ、１層目のライニング膜Ｒ１を形成する。
【００３５】
２回目のライニング工程Ｓ５を実行するには、ホース材２０の先端から樹脂分散手段１０を取り外して、再び前述した方法と同様にしてホース材２０の先端を立て坑Ａ２側に引き込む。この際、即硬化性の樹脂材を用いているので１層目のライニング膜Ｒ１の硬化に時間を要することはなく、即座にホース材２０の引き込みを行うことができる。そして、エアモータの回転方向を逆方向に切り換えた樹脂分散手段１０をホース材２０の先端に装着し、２層目のライニング膜Ｒ２を形成するために、管路Ｐ内に配備した樹脂分散手段１０を立て坑Ａ２側から立て坑Ａ１側に移動させる。
【実施例】
【００３６】
以下、本発明の実施例として、樹脂材（Ａ剤とＢ剤とを混合する２液混合硬化型樹脂）の調整例を示すと共に、各例の樹脂材を採用した樹脂ライニング工法において、１回当たりの設定膜厚を４ｍｍとして、継手間隙９ｍｍ以下で連続膜を形成可能な樹脂分散手段１０の移動速度（牽引速度）とその際の樹脂供給量を示した。対象管路の口径は１００Ａである。
【００３７】
樹脂材の成分は、Ａ剤が、ウレタンポリマー（Ａ１），４，４−ジフェニルメタンジイソシアネート（Ａ２），無機充填剤・その他（Ａ３）であり、Ｂ剤が、ヒマシ油系ポリエステルポリオール（Ｂ１），特殊アミン（Ｂ２），無機添加剤・その他（Ｂ３）である。
【００３８】
【表１】
0004934017.tif 000002
【００３９】
実施例から解るように、実施例に示したような性状を示す即硬化性且つ高粘度樹脂材（粘度（４０℃）：約８０００〜９０００ｍＰａ・ｓ，チクソ比（４０℃）：４〜７．４，ゲルタイム（４０℃）：１４〜６０秒）を用いて、口径１００Ａで継手間隙９ｍｍ以下の管路に対して、１回当たりの設定膜厚４ｍｍで連続性の有るライニング膜を形成するには、樹脂分散手段１０の移動速度（牽引速度）を２．６ｍ／ｍｉｎに設定して、それに応じた樹脂供給量（３．４ｋｇ／ｍｉｎ以上）を設定することが必要になる。
【００４０】
また、実施例に示した樹脂材により形成された試験片は、引張強度１５ＭＰａ，伸び３６０％の強度特性を得ることができた。これは現在一般のガス管として用いられているポリエチレン管と比較しても遜色のない強度・伸び特性であり、このような実施例の樹脂ライニング膜を形成することで、十分な管路亀裂破損時の漏洩抑止効果を得ることができる。
【図面の簡単な説明】
【００４１】
【図１】継手部を含む管路の説明図である。
【図２】本発明の実施形態に係る樹脂ライニング工法を施工するためのシステム構成及び施工状況を示す説明図である。
【図３】ホース材の断面図である。
【図４】本発明の実施形態に係る樹脂ライニング工法によって形成されるライニング膜を示す説明図である。
【図５】本発明の実施形態に係る樹脂ライニング工法に使用される樹脂分散手段の一形態を示す説明図である（同図（ａ）が側面部分断面図、同図（ｂ）が管路の軸方向からみた正面図）。
【図６】本発明の実施形態に係る樹脂ライニング工法に使用される樹脂分散手段における回転ヘッドの構成例を示した説明図（同図（ａ）が外観側面図、同図（ｂ）がＸ−Ｘ断面図）である。
【図７】本発明の実施形態における樹脂分散手段の機能を示す説明図である。
【図８】本発明の実施形態における樹脂分散手段の機能を示す説明図である。
【図９】本発明の実施形態に係る樹脂ライニング工法をガス管路に対して施工するための施工手順を示した説明図である。
【図１０】本発明の実施形態におけるライニング工程を実行するための作業説明図である。
【符号の説明】
【００４２】
１０：樹脂分散手段，１１：回転ヘッド，
２０：ホース材，
２１：樹脂供給管，２２：駆動ライン，２３：温水循環ライン，
２９：ホース材牽引手段，
３０：樹脂供給手段，３１Ａ，３１Ｂ：吸引口，３１Ａ，３２Ｂ：樹脂タンク，
４０：駆動源（コンプレッサ），５０：送風機，
Ａ１，Ａ２：立て坑，
Ｐ：管路，Ｂ：分岐部，Ｃ：継手部，ｇ：継手間隙，ｂ：分岐開口，
Ｒ：ライニング膜
【図１】
0004934017.tif 000003
【図２】
0004934017.tif 000004
【図３】
0004934017.tif 000005
【図４】
0004934017.tif 000006
【図５】
0004934017.tif 000007
【図６】
0004934017.tif 000008
【図７】
0004934017.tif 000009
【図８】
0004934017.tif 000010
【図９】
0004934017.tif 000011
【図１０】
0004934017.tif 000012